(57)【要約】画像形成システムおよび画像形成方法が記載されている。一態様において、絶縁性のキャリア流体中に分散される着色剤粒子の懸濁液を含むエレクトロレオロジー流体組成物を有するインク層（３０）が、導電性基板（２０）の表面上に形成される。上記インク層（３０）上に帯電像が描画されて、上記導電性基板（２０）に付着するとともに、上記描画された帯電像の個々の領域を表す、電荷により硬化した領域が選択的に形成される。電荷による硬化がなされていないインク層成分は、上記電荷により硬化した領域から物理的に分離される。
2005522747.tif 000002
【特許請求の範囲】
【請求項１】
導電性基板（２０）の表面上に、絶縁性のキャリア流体中に分散された着色剤粒子の懸濁液を含むエレクトロレオロジー流体組成物を有するインク層（３０）を形成し、
前記インク層（３０）上に帯電像を描画して、前記導電性基板（２０）に付着するとともに、前記描画された帯電像の個々の領域を表す、電荷により硬化した領域を選択的に形成し、
電荷による硬化がなされていないインク層成分を、前記電荷により硬化した領域から物理的に分離すること
を含む画像形成方法。
【請求項２】
前記着色剤粒子および前記絶縁性のキャリア流体が、それぞれ異なる誘電率によって特徴付けられる請求項１に記載の画像形成方法。
【請求項３】
前記着色剤粒子が約５μｍ以下の直径によって特徴付けられる請求項１に記載の画像形成方法。
【請求項４】
前記絶縁性のキャリア流体が、パラフィン、パラフィン油、脂肪族インク油および鉱油のうちの１つまたは複数を含む請求項１に記載の画像形成方法。
【請求項５】
前記インク層（３０）が、約５０ｃｐｓ〜約２，５００ｃｐｓの粘度によって特徴付けられる請求項１に記載の画像形成方法。
【請求項６】
前記インク層（３０）が実質的に無水である請求項１に記載の画像形成方法。
【請求項７】
前記電荷により硬化した領域内の前記着色剤粒子が、実質的に有効電荷を有していない請求項１に記載の画像形成方法。
【請求項８】
前記電荷により硬化した領域が、約１〜１００ナノクーロン／ｃｍ2の電荷密度によって特徴付けられる請求項１に記載の画像形成方法。
【請求項９】
前記電荷による硬化がなされていないインク層成分が、前記インク層に剪断力を加えることにより、前記電荷により硬化した領域から物理的に分離される請求項１に記載の画像形成方法。
【請求項１０】
導電性基板（２０）と、
前記導電性基板（２０）の表面上に、絶縁性のキャリア流体中に分散された着色剤粒子の懸濁液を含むエレクトロレオロジー流体組成物を有するインク層（３０）を形成するように操作されるインキングシステム（１２、１６、１８）と、
前記インク層（３０）上に帯電像を描画して、前記導電性基板（２０）に付着するとともに、前記描画された帯電像の個々の領域を表す、電荷により硬化した領域を選択的に形成するように操作される帯電像形成プリントヘッド（２２）と、
前記インク層（３０）に剪断力を加えて、電荷による硬化がなされていないインク層成分を、前記電荷により硬化した領域から物理的に分離するように操作される現像器アセンブリ（２４）と
を含む画像形成システム（１０）。
【発明の詳細な説明】
【技術分野】
【０００１】
本発明は画像形成システムおよび方法に関する。
【背景技術】
【０００２】
従来の画像形成（あるいは印刷）方法は、グラビアシリンダ、オフセットプレートおよびフレキソ印刷ベルトなどの種々のタイプの長期プリントフォームを使用し、これらフォームに所望の画像の記録された表現（あるいは「シグネチャ」）が施される。たとえば、リソグラフィオフセット印刷法は通常、ラスタ化されたインク受容エリアおよびインク反発エリア上に画像を表現するシグネチャが施されるアルミニウムプレートを用いる。リソグラフィオフセットプレートは通常、銀塩フィルムのシートに紫外線接触写真工程を適用することにより画像形成される。この工程では、露出されたラスタドットエリアがエッチングされて、初期のインク受容状態から水受容状態になり、一方、露出されていないラスタドットエリアはインク受容状態のままである。リソグラフィ用インクは疎水性であり、高い粘度を示し、少量の溶媒を含む。
【０００３】
マーキング法などの他の画像形成方法は、印刷フォームを必要としない。たとえば、インクジェット印刷は、被印刷物（たとえば、一枚の紙）上のある距離から一連のインク滴を、弾道を描くように噴射することにより画像を生成する。インクジェット印刷用のインクは一般的に揮発性であり、粘度が低く、液体または固体の状態でインクジェットプリンタに装填することができる。いくつかの固体インクジェットインクは、加熱することにより作動させることができる。レオロジー流体を含むインクなどの他の固体インクジェットインクは他の方法で作動させることができる。レオロジー流体は一種の液体であり、その粘度は外場を印加することにより制御することができる。マグネトレオロジー流体は磁場に反応し、エレクトロレオロジー流体は電場に反応する。米国特許第６，２２１，１３８号は、インクジェット印刷において用いるのに適したインク組成物を提案しており、これは着色剤と、磁場を印加することにより制御することができる粘度および流動性を有するマグネトレオロジー流体を含有するキャリアとを含んでいる。米国特許第５，５１０，８１７号は、エレクトロレオロジー流体を含むインクジェットインク組成物を提案しており、これは、インクの粘度を変化させる電場を印加するとともに、ベンチュリ管内に差圧を生成することにより、インクの吐出を制御することができるものである。
【０００４】
静電印刷法も印刷フォームを必要としない。これらの方法では、放電源が通常、誘電体部材（たとえば、プレートまたはドラム）上に画像を表現する静電荷を堆積させて、誘電体部材上に静電潜像を生成させる。その潜像は、誘電体部材の表面上に帯電した現像材料を堆積させることにより現像されて可視画像になる。現像材料内の帯電した固形物が潜像の画像エリアに接着する。現像材料は通常、帯電したマーキングまたはトナー固形物を有するキャリア微粒子を含み、その固形物はキャリア微粒子から潜像エリアに静電的に引き寄せられて、誘電体部材上に粉末トナー画像を生成する。別の静電画像形成法では、米国特許第５，９６６，５７０号が、誘電体部材と向かい合ったトナー材料の層内に静電潜像が直に形成される技法を提案している。この方法では、画像セパレータに電気的にバイアスをかけて、トナー層内に形成される潜像の画像エリアまたは非画像エリアのいずれかを選択的に引き寄せる。
【０００５】
いくつかの公報（たとえば米国特許第３，８９２，６４５号および第４，８９５，６２９号を参照）において、Elcorsy Technology社（Saint-Laurent, Canada）が、電気凝固法に基づくデジタル印刷工程を提案している。この工程では、インク組成物を電気凝固させることにより潜像が形成される。詳細には、その電気凝固法は、電気分解に感応性が高められたポリマーインクに影響を及ぼす電気化学反応を含む。この工程では、陰電極アレイと不動態化された回転電極との間に挟まれるコロイドインク溶液に、極めて短い電気パルスが加えられる。電気凝固したインクは、陽電極画像形成シリンダに固着する。余分なインクが除去された後に、固着したインクは普通紙に転写可能である。そのインクは、一般的な直鎖状の水−水処理ポリマーから構成される。そのポリマーは水に懸濁されており、金属イオンが存在する場合に折り重なる傾向があるネットワークを形成する。溶媒は水と、インクを導電性にする電解質塩とが混合されたものである。
【発明の開示】
【０００６】
本発明は、その一態様として、画像形成方法を特徴とする。本発明の方法によれば、絶縁性のキャリア流体中に分散された着色剤粒子の懸濁液を含むエレクトロレオロジー流体組成物を有するインク層が、導電性基板の表面上に形成される。上記インク層上に帯電像が描画されて、上記導電性基板に付着するとともに、上記描画された帯電像の個々の領域を表す、電荷により硬化した領域が選択的に形成される。電荷による硬化がなされていないインク層成分は、上記電荷により硬化した領域から物理的に分離される。
【０００７】
本発明は、別の態様として、画像形成システムであって、導電性基板と、インキングシステムと、帯電像形成プリントヘッドと、現像器アセンブリとを含む画像形成システムを特徴とする。上記インキングシステムは、絶縁性のキャリア流体中に分散された着色剤粒子の懸濁液を含むエレクトロレオロジー流体組成物を有するインク層を上記導電性基板の表面上に形成するように操作される。上記帯電像形成プリントヘッドは、上記インク層上に帯電像を描画して、上記導電性基板に付着するとともに、上記描画された帯電像の個々の領域を表す、電荷により硬化した領域を選択的に形成するように操作される。上記現像器アセンブリは、上記インク層に剪断力を加えて、電荷による硬化がなされていないインク層成分を上記電荷により硬化した領域から物理的に分離するように操作される。
【０００８】
本発明の他の特徴および利点は、以下の記載、並びに図面および特許請求の範囲から明らかになるであろう。
【発明を実施するための最良の形態】
【０００９】
以下の説明では、同様の構成要素を特定するために、同様の符号が用いられる。さらに、図面は、典型的な実施形態の主な特徴を図式化して示すことを意図している。図面は、実際の実施形態の全ての特徴や、図示された構成要素の相対的な寸法を図示することを意図しておらず、縮尺どおりにも描かれていない。
【００１０】
［１  典型的な実施形態の概説］
図１を参照すると、一実施形態として、画像形成システム１０は、インク供給源１２と、１組のインク塗布ローラ１６、１８と、画像形成ロール２０と、帯電像形成プリントヘッド２２と、現像器アセンブリ２４と、インプレッションロールアセンブリ２６とを備える。
【００１１】
図示された実施形態では、インク塗布ロール１６は、従来のアニロックスローラとして実装され、供給源１２からインク塗布ローラ１８上に正確な量のインク２８を計量するように構成される。インク塗布ローラ１８は、従来のインクフォームローラとして実装されることが好ましく、画像形成ロール２０の表面上に均一な薄いインク層３０を塗布するように構成される。いくつかの実施形態では、選択される湿潤インク層厚は、所望の乾燥インク層厚や、インク層組成物中の着色剤固形物の割合による。図示された実施形態では、インク層３０は、約３〜１００μｍの湿潤薄膜厚を有することが好ましく、約１５〜３０ミクロンの湿潤薄膜厚を有することがさらに好ましい。
【００１２】
画像形成ロール２０の表面は導電性であり（たとえば、その抵抗率は１０6Ω・ｃｍ未満である）、低表面エネルギーを有する。図示された実施形態では、画像形成ロール２０はクロムめっきされたシリンダとして実装される。他の実施形態では、画像形成ロール２０の表面は、アルミニウム、ノーメックス（登録商標）を導電性テフロン（登録商標）で覆ったもの、アルミニウムを導電性テフロン（登録商標）で覆ったもの、導電性カプトン（登録商標）およびアルミニウムを導電性シリコーンゴムで覆ったもののうちの１つまたは複数から形成されることができる。
【００１３】
帯電像形成プリントヘッド２２は、従来のマスクされたコロナ発生電極として実装されることができ（ここに引用することで本明細書の一部をなすものとする米国特許第６，２３９，８２３号および第６，０８１，２８６号を参照）、３００〜１，２００ドット／インチ（ｄｐｉ）の解像度を有することが好ましい。動作時に、帯電像形成プリントヘッド２２および画像形成ロール２０は、インク層３０の表面上に帯電像を協動して照射するように構成される。正および負のコロナ帯電が用いられる場合がある。以下に詳細に説明するように、インク層３０は、帯電像形成プリントヘッド２２によって供給される荷電種に曝露されるとき硬化する（すなわち、曝露されたインク領域の粘度が増加する）エレクトロレオロジー流体組成物を有する。インク層３０の曝露されなかった領域は、変化しないままである。電荷によって硬化したインク層領域は、静電引力によって画像形成ロール２０の表面に接着する。図示された実施形態では、照射された帯電像は、１枚の紙（またはウエブ）などの被印刷物（receptor substrate）に転写されることになる所望の最終的な画像に対応する。他の実施形態では、照射された帯電像は、所望の最終的な画像の反転画像に対応する場合があり、その場合には、帯電しないインク層領域が所望の最終的な画像に対応する。
【００１４】
図示された実施形態では、現像器アセンブリ２４は、インク層３０に剪断力を加えて、電荷による硬化がなされていないインク層成分を、電荷により硬化した領域から物理的に分離するように構成される。この実施形態では、現像器アセンブリ２４は、インク層３０の表面にわたってひとすじの気体の層流を供給するように構成される空気孔３２と、インク層３０の付近に空気圧が減圧された領域を生成するように構成される真空孔３４とを備える。空気孔３２は、EXAIR社（Cincinnati, OHIO, U.S.A）から市販されるＥＸＡＩＲ（登録商標）エアナイフなどの空気孔を生成する従来のエアナイフとして実装することができる。動作時に、空気孔３２から供給されるひとすじの気体の層流が、画像形成ロール２０の表面から、電荷による硬化がなされていないインク層成分を剥離する。剥離されたインク層成分は、真空孔３４を通してインク容器に吸引されて、そこで、そのインク層成分は廃棄あるいは再利用されることができる。
【００１５】
電荷による硬化がなされていないインク層成分が画像形成ロール２０の表面から除去された後に、残りの電荷により硬化したインク層領域を、インプレッションロールアセンブリ２６によって供給される被印刷物３６（たとえば１枚の紙）に付着させる。現像後に、電荷によって硬化したインク層領域は、約１〜５μｍの乾燥厚を有することが好ましい。図示された実施形態では、インプレッションロールアセンブリ２６は、クランプローラ３８とスキューローラ４０とを備える。動作時に、クランプローラ３８はスキューローラ４０とともに、被印刷物３６の横方向への動きを固定するニップ４２を形成する。スキューローラ４０と画像形成ロール２０との間には、転写ニップ４４が形成される。画像形成ロール２０とスキューローラ４０との間に保持されるスキューによって、あるいは別法では、画像形成ローラ２０とスキューローラ４０との間の表面速度に格差をつけることによって、現像されたインク層と被印刷物３６との間に剪断が与えられる。ニップ４２における高い圧力と、クランプローラ３８への被印刷物３６の巻き付きとを組み合わせることにより、実効的に、画像形成表面が転写ロールの動きを正確に追跡する。インプレッションロールアセンブリ２６の構成および動作に関するさらに細かい点は、ここに引用することで本明細書の一部をなすものとする米国特許第６，３４７，２１０号から得ることができる。
【００１６】
任意選択のクリーニングローラ４６（たとえば従来の布で覆われたローラ）を用いて、新しいインク層が形成される前に、画像形成ロール２０の表面から残留インク層成分を物理的に除去することができる。
【００１７】
［２  特有の実施態様］
以下の説明は、図２の流れ図に従って、図１の典型的な画像形成システム１０との関連において先に略述した画像形成方式に関するさらに細かい説明を与えるものである。
【００１８】
［２．１  インク層を形成する］
先に説明したように、動作時に、画像形成システム１０は、導電性基板の表面上に、エレクトロレオロジー流体組成物を有するインク層を形成する（図２のステップ５０）。そのエレクトロレオロジー流体組成物は、絶縁性のキャリア流体内に分散された着色剤粒子の懸濁液を含む。一般的に、インク組成物は、樹脂分散媒中に分散された１つまたは複数の従来の標準的なインク顔料を含む。顔料濃度は、１０％〜２０％の範囲内にすることができる。顔料が分散された樹脂分散媒は、その樹脂が溶けない絶縁性の液体キャリア内にコロイド粒子として分散されることができる。この液体キャリア内には、第２の樹脂が溶解される場合も、されない場合もある。いくつかの実施形態では、キャリア流体は、パラフィン、パラフィン油、脂肪族インク油および鉱油のうちの１つまたは複数から形成されることができる。顔料／樹脂濃度は、固形物の濃度が約５０％の場合に、好ましくは５０〜２，５００センチポアズ（ｃｐ）の範囲内、さらに好ましくは１００〜１，０００ｃｐの範囲内のインク粘度を与えるように調整されることができる。
【００１９】
いくつかの実施形態では、顔料粒子は粉砕され、キャリア流体内に直に混ぜられる。これらの顔料のみのインクのうちのいくつかとともに、さらに別の添加剤／分散剤が用いられる場合もある。これらのインクはボールミル粉砕によって調製されることができ、顔料粒子サイズは小さいことが好ましいが（たとえば１ミクロン未満）、あるものはさらに大きな塊で存在する。他の実施形態では、インク組成物は、顔料／ポリマー濃縮物を含むことができ、添加物が追加される場合も、追加されない場合もある。これらの濃縮物は、Sun ChemicalまたはClariantなどの顔料供給業者から入手することができるか、あるいは２または３ロールミルあるいは押出し成形機を用いて、原料の顔料および樹脂から配合されることができる。その濃縮物は、５ミクロン未満のサイズまで粉砕され、２ミクロン未満の粒子を分級することによりさらに細かい粉末（fractions）が生成される。添付の付録の表１は、典型的な顔料のみの配合あるいは濃縮物を利用する配合のリストを含む。
【００２０】
粉砕された顔料／ポリマー濃縮物は、Ｐｉｃｃｏ５１２０樹脂を用いて、あるいは用いることなく調製されることができる。顔料（ポリマーを含まない）インクは、添加剤として、グリセリン、大豆油、エステルアミドワックスおよび無水マレイン酸によって改質されたポリエチレンを用いて調製されることができる。いくつかの実施形態では、顔料および添加剤は一緒に粉砕された材料である。これらの組成物のうちのいくつかは、２つの異なる濃度の添加剤を含むことができる。他の実施形態では、顔料は、顔料上にアクリル樹脂の塩化メチレン溶液を吸着し、その後、乾燥させて、さらに流体とともに粉砕することにより、プレコーティングされることができる。
【００２１】
アクリル、グリセリンおよび大豆添加剤および／または顔料処理剤は、インク現像に積極的に影響を及ぼすことがわかっている。他の分散剤／顔料処理剤を用いて、表面張力、粘度を変更することができ、また粘着性を小さくすることにより背景の汚染を小さくすることもできる。
【００２２】
典型的なインク原材料および典型的なインク調製手順は添付の付録において確認される。
【００２３】
［２．２  帯電像を描画する］
画像形成ロール２０の導電性表面上にインク層が形成された後に（図２のステップ５０）、帯電像がインク層上に描画されて、画像形成ロール２０に接着するとともに、描画された帯電像の個々の領域を表す、電荷による硬化した領域が選択的に形成される（図２のステップ５２）。
【００２４】
図３を参照すると、帯電像形成プリントヘッド２２によって生成され、インク／空気界面５６に注入される荷電種５４が、インク層３０内の固相粒子あるいは半固体で粘性のエマルジョン粒子に付着するものと考えられる。これらの荷電粒子５７は、荷電粒子５７および画像電荷５４によって生成される電場の影響下で基板２０まで移動する。粒子がインク／基板界面５８付近に集中するようになるのに応じて、連鎖、集合および圧縮が生じる場合がある。電荷の作用は粘性の液体インクを固体インク層に変換することであることがわかる。電場の力に要求されるのは、ストークス抗力と、非常に弱い粒子−粒子分散力とに打ち勝つことだけであるので、非常に高い感応性を実現することができる。エマルジョンインクは、粒子−粒子引力に起因して作用するために必要とされる粘度が低いか、粒子サイズが小さいことに起因して必要とされるイオン侵入距離が小さいものと考えられる。インク層３０の帯電した領域は、かけられた電場の作用の下で、著しい粘度の増加を示す。再び、その作用は、正または負いずれかのイオン源を用いて潜像を形成することにより観察される。
【００２５】
測定によって、約１ナノクーロン／ｃｍ2の電荷を暴露することにより、現像可能な画像が実現されることが立証されている。この電荷レベルは、ＥＢＩ（イオン）プリンタの場合に通常必要とされる電荷レベルの約２０分の１であり、レーザプリンタの場合に通常必要とされる電荷レベルの約４０分の１である。図示された実施形態では、通常の電荷曝露レベルは、約１〜１００ナノクーロン／ｃｍ2にすることができる。
【００２６】
［２．３  剪断力を加える］
図示された実施形態では、帯電像が形成された後に（図２のステップ５２）、インク層に剪断力が加えられ、電荷による硬化がなされていないインク層成分が、電荷により硬化した領域から物理的に分離される（図２のステップ６０）。液体は剪断力に耐えられないので、曝露されないインクは剪断応力によって除去され、一方、電荷によって硬化した固体または半固体インク画像はそのままである。いくつかの実施形態では、剪断応力は、エアナイフ、真空吸引除去、弾性ブレード、液体噴霧および円筒ローラのうちの１つまたは複数によって加えることができる。
【００２７】
図１の典型的な実施形態では、結合していないインクがエアナイフを用いて吹き飛ばされる。エアナイフは、画像形成ロール２０の表面に対して、約０°〜３０°の角度に設定されることが好ましく、約１５°の角度に設定されることがさらに好ましい。エアナイフ孔の出口は、約５０〜７０ミル（１．３〜１．８ｍｍ）の距離だけ画像形成ロール表面から離れて配置されることが好ましい。気体圧はゲージ圧で約２０〜６０ｐｓｉ（ｐｓｉｇ）であることが好ましいが、このパラメータはインク粘度が異なる場合には異なるかもしれない。
【００２８】
また図１の典型的な実施形態は、真空吸引を用いて、電荷による硬化がなされていないインク層領域を除去する。真空源は、ＧＡＳＴロータリベーンポンプまたはＥＸＡＩＲ（登録商標）真空ユニットなどの従来の真空源であってよい。真空源は、真空ノズルが、インク塗布／露出されたプレート上に、制御された距離だけ離れて配置される。いくつかの実施形態では、１インチ（２．５ｃｍ）径の真空開口部を有するＥＸＡＩＲ（登録商標）真空ユニットが用いられる。これらの実施形態では、チューブの一端から空気流を吸い込んで真空を生み出す一連の排気孔を備えた１インチ（２．５ｃｍ）径のチューブ内の環状チャンバに圧縮空気を注入することにより、真空が生み出される。圧縮空気圧は可変であり、それゆえ、露出されたインク表面において、真空に関連する空気流を制御するための簡単な方法が提供される。入力空気圧は、プレート上を吹き抜ける空気の量を制御する。これらの実施形態では、分離ギャップは１〜１００ミル（０．０２５〜２．５ｍｍ）の範囲を有することができ、空気圧は約２０〜１００ｐｓｉｇにすることができる。真空によって除去されたインクは、廃棄あるいは再利用のためのインク容器に戻することができる。
【００２９】
いくつかの実施形態では、軟らかいスクィージーブレード（たとえば、軟らかいウレタン弾性ブレード）が、帯電したインク層を優しく擦り付けることができる。その際、結合されていないインクは掻き取られて、固体または半固体画像は、画像形成ロール２０の表面上にそのまま残される。一般的に、ブレードエッジは、堆積屑がなく、インク担持被印刷物と滑らかに接触できるようにすべきである。さらに、ブレードは、画像を除去しないように、画像に沿って動くべきである。たとえば、いくつかの実施形態では、ブレードは、３０ショアーＡ以下のデュロメータ硬度を有することが好ましい。
【００３０】
いくつかの実施形態では、インク層の表面上に液体噴霧が供給されることができる。その液体噴霧は、電荷による硬化がなされていないインク領域を希釈することが好ましく、キャリア液体と同じ組成を有することが好ましい。これらの実施形態では、剪断力が加えられる前に、希釈剤が供給されることが好ましい。希釈剤噴霧は、エアブラシまたはポンプディスペンサで行うことができる。
【００３１】
いくつかの実施形態では、円筒ローラが、インク層の表面にわたって回転し、電荷による硬化がなされていないインク層領域を除去することができる。円筒ローラは、硬質ゴムをコーティングされたローラ（たとえば、かなり平滑性が低い表面を有する導電性の８５ショアーＡ硬度のローラ）であってよい。
【００３２】
上記の分離方法のうちの２つ以上が１つの画像形成システムにおいて組み合わせられることもできる。
【００３３】
［３  他の実施形態］
他の実施形態も特許請求の範囲の範囲内にある。
【００３４】
図４を参照すると、先に記載された実施形態において、最初に非画像エリアから潜像を分離し（図４のステップ７０）、その後、現像された画像を被印刷物に付着させることにより（図４のステップ７２）、インク層３０の電荷によって硬化した領域に記憶される潜像が被印刷物に転写される。他の実施形態では、異なる方法で、インク層３０の電荷によって硬化した領域に記録される潜像が被印刷物に転写させることができる。たとえば、溶媒を用いて、インク層の非画像領域を除去した後に（図４のステップ７４）、電荷によって硬化した画像領域を被印刷物に転写させることができる（図４のステップ７６）。別法では、電荷によって硬化した画像領域を転写ロールに分離させた後に（図４のステップ７８）、被印刷物に転写させることができる（図４のステップ８０）。
【００３５】
いくつかの実施形態では、非画像領域は、画像領域を被印刷物に転写させるのと同時に、画像領域から分離させることができる。これらの実施形態では、画像領域が電荷によって硬化しないインク層領域に対応し、非画像領域が電荷によって硬化される。電荷による硬化がなされていない画像領域は、高圧転写工程（図４のステップ８２）によって、あるいは熱転写工程（図４のステップ８４）によって、被印刷物に直に転写させることができる。別法では、電荷による硬化がなされていない画像領域は、中間転写ローラを介して間接的に被印刷物に転写させることができる（図４のステップ８６、８８）。
【００３６】
更なる他の実施形態も特許請求の範囲の範囲内にある。
【００３７】
［付録］
［１  典型的なインク配合］
【００３８】
【表１Ａ】
2005522747.tif 000003
【表１Ｂ】
2005522747.tif 000004
【００３９】
［２  典型的なインク原材料］
［２．１  顔料／分散媒−シアン］
Ｃｌａｒｉａｎｔ１５：３濃縮物−ポリエステル
Ｓｕｎ１５：３ポリエステル濃縮物
Ｓｕｎ１５：３ポリエチレンフラッシュ
Ｓｕｎ  Ｐｒｅｄｉｓｏｌ分散液
Ｓｕｎｆａｓｔ  Ｂｌｕｅ１５：３
ＢＡＳＦ  Ｌ７４６０  無金属フタロシアニン
Ｃｌａｒｉａｎｔ  Ｈｏｓｔａｃｏｐｙ  Ｃ６０１  濃縮物
ＢＡＳＦ  Ｓｕｄａｎ  Ｂｌｕｅ  染料
【００４０】
［２．２  顔料／分散媒−イエロー］
Ｓｕｎポリエチレンフラッシュ（イエロー１４、１７）
Ｓｕｎｆａｓｔイエロー１７
Ｃｌａｒｉａｎｔイエロー１８０濃縮物
【００４１】
［２．３  顔料／分散媒−マゼンタ］
Ｓｕｎ  マゼンタポリエチレンフラッシュ（レッド１２２）
Ｓｕｎｆａｓｔ  マゼンタ１２２
Ｃｌａｒｉａｎｔ  Ｈｏｓｔａｃｏｐｙ  Ｍ５０２  濃縮物
Ｗｉｎｓｏｒ  Ｎｅｗｔｏｎ  アマニ油系カラー
【００４２】
［２．４  顔料−ブラック］
Ｂａｙｅｒ８７０６磁性酸化物
Ｃａｂｏｔ  Ｒｅｇａｌ  ３３０  カーボン
Ｃａｂｏｔ  Ｂｌａｃｋ  Ｐｅａｒｌｓ  Ｌ  カーボン
【００４３】
［２．５  その他−インク］
Ｕｌｔｒａ  Ｂａｌａｎｃｅ  ＰＣＢｌｕｅ  Ｂ−６６８７
Ｓｕｎ  コールドセットフラッシュ  シアン、マゼンタ、レッド
Ｓｕｎ  ヒートセットフラッシュ  シアン、マゼンタ、レッド
【００４４】
［２．６  樹脂］
Ｅｓｃｏｒｅｚ−ＥＸＸＯＮ
Ｐｉｃｃｏ  ５１２０−Ｈｅｒｃｕｌｅｓ
Ｐｉｃｃｏ  ５１４０
Ｐｉｃｃｏ  ２１００
ポリエステル−Ｓｃｈｅｎｅｃｔａｄｙ
【００４５】
［２．７  添加剤／改質樹脂］
Ｋｅｎａｍｉｄ  Ｅ  ワックス
ＡＣ  ５７５Ｐ  エチレン−無水マレイン酸
ＡＣ  ４０５Ｔ  エチレン酢酸ビニル
【００４６】
［２．８  キャリア流体］
Ｍａｇｉｅｓｏｌ  ４４またはＭａｇｉｅ  ４７０インク油
純粋ミネラルスピリット
鉱油
パラフィン油
【００４７】
［３  典型的なインク調製手順］
［３．１  方法１−混合］
この方法では、着色された樹脂の微粒子がＭａｇｉｅｓｏｌ４４などのインク流体内に分散される。着色された微粒子はジェットミル粉砕によって調製されることができる。
【００４８】
［３．２  方法２−粉砕］
顔料および樹脂分散液または樹脂溶液が３ロールインクミル上で粉砕される。その樹脂分散液は最初に、樹脂（Ｐｉｃｃｏ５１２０など）を溶融し、インク油内に溶解することにより生成される。
【００４９】
［３．３  方法３−アトリター］
顔料、樹脂およびインク油が、ボールミルあるいはアトリターを用いて粉砕される。
【００５０】
［３．４  方法４−インクフラッシュ］
市販のヒートあるいはコールドセットフラッシュがインク油で希釈される。
【００５１】
［３．５  方法５−沈殿］
インク油において市販のポリエチレンフラッシュが加熱され、その中にはポリオレフィンが溶解し、冷却時に沈殿する。
【図面の簡単な説明】
【００５２】
【図１】画像形成システムの概略的な側面図である。
【図２】画像形成システムの流れ図である。
【図３】導電性基板の表面上に位置し、静電潜像を有するインク層の概略的な側断面図である。
【図４】複数の画像形成方法を要約する図である。
【図１】
2005522747.tif 000005
【図２】
2005522747.tif 000006
【図３】
2005522747.tif 000007
【図４】
2005522747.tif 000008
【国際調査報告】
2005522747.tif 000009
2005522747.tif 000010
2005522747.tif 000011